(57)【要約】      （修正有）【課題】ＬＥＤ等の青色発光素子と組み合わせて、緑色成分から赤色成分までを含むブロードな発光スペクトルを示し、色目調整が容易で、高い演色性を有し、自然光（太陽光）に近い白色光を得ることのできる青色励起黄色蛍光体を提供すること。【解決手段】上記課題を解決するために、アルカリ土類金属硫化物を結晶母材とし、Ｃｅ３＋とＥｕ２＋又はＭｎ２＋で付活された青色励起黄色蛍光体を採用するものであり、特に（Ｃａ１−ｘＳｒｘ）Ｓ：Ｃｅ，Ｅｕ又は（Ｃａ１−ｘＳｒｘ）Ｓ：Ｃｅ，Ｍｎで示される青色励起黄色蛍光体が好ましく採用される。（但し、０≦ｘ≦ １）【選択図】なし【特許請求の範囲】
【請求項１】
アルカリ土類金属硫化物を結晶母材とし、Ｃｅ３＋及びＥｕ２＋で付活された青色励起黄色蛍光体。
【請求項２】
下記一般式(１)で示される請求項１記載の青色励起黄色蛍光体。
【化１】
2006307083.tif 000006
【請求項３】
上記Ｃｅ３＋及びＥｕ２＋の濃度が結晶母材に対してそれぞれ０．００５〜１０モル％である請求項１又は２記載の青色励起黄色蛍光体。
【請求項４】
アルカリ土類金属硫化物を結晶母材とし、Ｃｅ３＋及びＭｎ２＋で付活された青色励起黄色蛍光体。
【請求項５】
下記一般式(２)で示される請求項４記載の青色励起黄色蛍光体。
【化２】
2006307083.tif 000007
【請求項６】
上記Ｃｅ３＋及びＭｎ２＋の濃度が結晶母材に対してそれぞれ０．００５〜１０モル％である請求項４又は５記載の青色励起黄色蛍光体。
【請求項７】
青色発光ダイオードと請求項１〜請求項６のいずれかに記載の青色励起黄色蛍光体とを含み、前記青色励起黄色蛍光体の励起光源として前記青色発光ダイオードを用いたことを特徴とする白色発光素子。  
【発明の詳細な説明】
【技術分野】
【０００１】
本発明は、アルカリ土類金属硫化物を主成分とする青色励起黄色蛍光体及びそれを用いた白色発光素子に関する。特には、青色発光素子と組み合わせて自然光に近い白色光が得られるアルカリ土類金属硫化物を主成分とする青色励起黄色蛍光体に関する。
【背景技術】
【０００２】
従来、白色光源としては、蛍光灯や白熱灯が用いられている。しかし、これらの白色光源は電力消費量、大きさ、動作寿命等の点で問題がある。
【０００３】
発光ダイオード（ＬＥＤ）は、小型で、効率がよく、透明色の発光が可能であることから発光素子としての需要が期待できる。また、発光ダイオードは、固体素子であるため、動作寿命が長く、初期駆動特性が良好であり、耐振動性にも優れ、さらに反復的なＯＮ／ＯＦＦ点灯の繰り返しに強いという特性も有する。このため、発光ダイオードは、発光素子として電力消費量が少ない各種インジケータや種々の光源に広く利用されてきている。
【０００４】
また、近年、超高輝度、高効率な赤色、緑色及び青色の発光ダイオードが開発され、これらの発光ダイオードを発光素子として用いた大画面のＬＥＤディスプレイが使用されてきており、小電力で動作可能で、軽量、長寿命であるという利点を有している。このような状況から、蛍光灯や白熱灯に代わるものとして、発光ダイオードを発光素子とした白色発光装置の出現が期待されている。
【０００５】
しかし、発光ダイオードを発光素子とした場合には、一般的には、発光ダイオードは単色性の強い発光スペクトルしか持たず、白色光を得るために必要な可視光域でブロードな発光スペクトルを有しないという問題がある。
【０００６】
そこで、最近、白色光を得るために、赤色、緑色及び青色の３つの光の成分を提供する発光ダイオード等の発光素子を相互に近接して設けて各々を発光させ、拡散混色させて白色光を発生させる試みがなされ、大型スクリーンのＬＥＤディスプレイとして既に使用されている。
【０００７】
しかるに、この方法では、個々のダイオードの温度特性や経時変化が異なるため、赤色、緑色及び青色の各発光の色調、輝度等にバラツキが生じたり、温度特性や経時変化が異なり、各発光を均一に混色させることができず、色むらを生じたりする等の問題があり、所望の白色光が得られない。また、各発光ダイオードの材料が一般的には相違し、駆動電力が異なったものとなるため、各々に所定電圧を印加する必要があり、このため駆動回路が複雑になるという問題がある。
【０００８】
白色光を得るための他の方法としては、発光ダイオード等の発光素子により発光された光を蛍光体で吸収し、吸収した光を波長の異なる光に波長転換し、発光ダイオードからの発光と蛍光体により波長転換された発光との拡散混色により白色光を得る方法が提案されている。
【０００９】
特許文献１（特許３５０３１３９号公報）には、発光ダイオード（発光素子）として、Ｉｎを含む窒素ガリウム系半導体を用い、蛍光体としてセリウム付活ガーネット（Ｙ３Ａｌ５Ｏ１２：Ｃｅ等）を用いた発光装置が記載されている。
【００１０】
この発光装置では、上記のように発光素子がＩｎを含む窒素ガリウム系半導体で波長４２０〜４９０ｎｍの範囲に発光ピークを有し、青色発光が可能であるＬＥＤチップである。蛍光体としてはセリウム付活ガーネット蛍光体（Ｙ３Ａｌ５Ｏ１２：Ｃｅ）が用いられ、この蛍光体は上記青色発光のスペクトルの一部を吸収して波長５１０〜６００ｎｍ付近に発光ピークを有する。図７に、Ｉｎを含む窒素ガリウム系半導体（青色ＬＥＤ）及びセリウム付活ガーネット蛍光体（Ｙ３Ａｌ５Ｏ１２：Ｃｅ）の発光スペクトルを示す。
【００１１】
このセリウム付活ガーネット蛍光体（ＹＡＧ：Ｃｅ系等）と青色ＬＥＤの組み合わせによる白色発光装置は、蛍光灯に比べ、消費電力が低く、有毒な水銀も含まないことから、環境負荷低減に配慮した新しい白色照明として期待されている。
【００１２】
しかしながら、このセリウム付活ガーネット蛍光体は、発光スペクトルが波長５１０〜６００ｎｍ付近にピークを有するため、波長５８０〜６５０ｎｍの赤色成分が少なく演色性に乏しいものとなり、同装置で照らされた物体は不自然な色合いを示し、一般照明への適用に問題があった。なお、青色成分の波長は概ね４００〜４８０ｎｍであり、緑色成分の波長は概ね４８０〜５６０ｎｍである。
【００１３】
一方、特許文献２（特開２００５−２００１０号公報）には、青色ＬＥＤと緑色蛍光体組成物及び赤色蛍光体組成物とからなる発光デバイスが記載されている。この発光デバイスは、青色ＬＥＤからの発光（青色光）を緑色蛍光体組成物及び赤色蛍光体組成物で各々受光し、それぞれ長波長の光（緑色光及び赤色光）を発光し、青色ＬＥＤからの青色光と蛍光体組成物からの緑色光及び青色光との拡散混色により白色光を得るものである。
【００１４】
しかし、この発光デバイスでは、複数の蛍光体（組成物）を用いるため、蛍光体同士の相互作用により色目調整が困難であった。
【００１５】
【特許文献１】特許３５０３１３９号公報
【特許文献２】特開２００５−２００１０号公報
【００１６】
上述したように、従来においては、青色ＬＥＤからの発光を吸収して緑色成分から赤色成分までを含むブロードな発光スペクトルを示し、色目調整が容易で、高い演色性を有し、自然光（太陽光）に近い白色光を提供する蛍光体は得られていない。
【発明の開示】
【発明が解決しようとする課題】
【００１７】
従って、本発明の目的は、ＬＥＤ等の青色発光素子と組み合わせて、緑色成分から赤色成分までを含むブロードな発光スペクトルを示し、色目調整が容易で、高い演色性を有し、自然光（太陽光）に近い白色光を得ることのできる青色励起黄色蛍光体を提供することにある。
【課題を解決するための手段】
【００１８】
本発明者らは上記課題を解決すべく鋭意検討を行った結果、アルカリ金属硫化物を結晶母材、Ｃｅ３＋とＥｕ２＋又はＭｎ２＋を発光中心とする黄色蛍光体によって、上記目的が達成し得ることを知見した。
【００１９】
すなわち、本発明は、アルカリ土類金属硫化物を結晶母材とし、Ｃｅ３＋及びＥｕ２＋で付活された青色励起黄色蛍光体を提供するものである。
【００２０】
本発明に係る上記青色励起黄色蛍光体は、下記一般式(１)で示されるものが好ましい。
【化３】
2006307083.tif 000002
【００２１】
本発明に係る上記青色励起黄色蛍光体において、上記Ｃｅ３＋及びＥｕ２＋の濃度は、結晶母材に対してそれぞれ０．００５〜１０モル％であることが望ましい。
【００２２】
また、本発明は、アルカリ土類金属硫化物を結晶母材とし、Ｃｅ３＋及びＭｎ２＋で付活された青色励起黄色蛍光体を提供するものである。
【００２３】
本発明に係る上記青色励起黄色蛍光体は、下記一般式(２)で示されるものが好ましい。
【化４】
2006307083.tif 000003
【００２４】
本発明に係る上記青色励起黄色蛍光体において、上記Ｃｅ３＋及びＭｎ２＋の濃度は、結晶母材に対してそれぞれ０．００５〜１０モル％であることが望ましい。
【００２５】
また、青色発光ダイオードと本件発明に係る青色励起黄色蛍光体とを含み、前記青色励起黄色蛍光体の励起光源として前記青色発光ダイオードを用いたことを特徴とする白色発光素子とすることができる。  
【発明の効果】
【００２６】
本発明に係る青色励起黄色蛍光体は、青色光励起よって黄色発光を呈し、励起光の青色光と組み合わせることで、４２０〜６８０ｎｍの範囲にわたってブロードな白色発光スペクトルを示す。また、アルカリ土類金属硫化物を結晶母材とするものであることから信頼性、耐環境性に優れている。このことから、本発明に係る青色励起黄色蛍光体は、自然光（太陽光）に近い白色光を要求される一般照明に適用することができる。また、本発明に係る青色励起黄色蛍光体は、表示デバイス分野でも、液晶のバックライトやＥＬ、ＦＥＤ、ＣＲＴ用の蛍光体としても期待できる。
【発明を実施するための最良の形態】
【００２７】
以下、本発明を実施するための最良の形態について説明する。
（本発明に係る青色励起黄色蛍光体Ａ）
本発明に係る青色励起黄色蛍光体Ａは、アルカリ土類金属硫化物を結晶母材とし、Ｃｅ３＋及びＥｕ２＋を発光中心とする岩塩構造の蛍光体である。
【００２８】
アルカリ土類金属硫化物としては、（Ｃａ１−ｘＳｒｘ）Ｓ（但し、０≦ｘ≦１）が好ましく用いられることから、下記一般式（１）で示される青色励起黄色蛍光体が好ましい。
【００２９】
【化５】
2006307083.tif 000004
【００３０】
本発明に係る上記青色励起黄色蛍光体Ａにおいて、発光中心である上記Ｃｅ３＋及びＥｕ２＋の濃度は、結晶母材に対してそれぞれ０．００５〜１０モル％であることが望ましく、０．０１〜２モル％がさらに望ましい。濃度が０．００５モル％未満ではこの成分の含有効果がなく、１０モル％を超えると異相が析出し、輝度が著しく低下する。
【００３１】
（本発明に係る青色励起黄色蛍光体Ｂ）
本発明に係る青色励起黄色蛍光体Ｂは、アルカリ土類金属硫化物を結晶母材とし、Ｃｅ３＋及びＭｎ２＋を発光中心とする岩塩構造の蛍光体である。
【００３２】
アルカリ土類金属硫化物としては、（Ｃａ１−ｘＳｒｘ）Ｓ（但し、０≦ｘ≦１）が好ましく用いられることから、下記一般式（２）で示される青色励起黄色蛍光体が好ましい。
【００３３】
【化６】
2006307083.tif 000005
【００３４】
本発明に係る上記青色励起黄色蛍光体Ｂにおいて、発光中心である上記Ｃｅ３＋及びＭｎ２＋の濃度は、結晶母材に対してそれぞれ０．００５〜１０モル％であることが望ましく、０．０１〜２モル％がさらに望ましい。濃度が０．００５モル％未満ではこの成分の含有効果がなく、１０モル％を超えると異相が析出し、輝度が著しく低下する。
【００３５】
上記一般式（１）及び（２）において、結晶母材である（Ｃａ１−ｘＳｒｘ）Ｓで示される上記硫化カルシウム及び／又は硫化ストロンチウムの含有割合であるｘ（０≦ｘ≦１）を調整することによって、発光波長を任意に制御することが可能であり、Ｓｒ含有量の増加に伴い、発光スペクトルが短波長側にシフトし、青色成分が増加する。
【００３６】
本発明に係る上記青色励起黄色蛍光体Ａ及びＢは、励起効率の向上のために、Ａｌ、Ｇａ等のアルミニウム族元素から選択される１種以上の元素を増感剤として含有させることができる。その含有量は、５モル％以下が好ましい。これらの元素の含有量が５モル％を超えると、異相が多量に析出し、輝度が著しく低下する。
【００３７】
また、本発明に係る上記青色励起黄色蛍光体Ａ及びＢは、上記と同様に励起効率の向上のために、Ｓｃ、Ｙ、Ｌａ、Ｇｄ、Ｌｕ等の希土類族元素から選択される１種以上の元素を増感剤として含有させることができる。その含有量は、５モル％以下が好ましい。これらの元素の含有量が５モル％を超えると、異相が多量に析出し、輝度が著しく低下する。
【００３８】
さらに、本発明に係る上記青色励起黄色蛍光体Ａ及びＢは、アルカリ金属元素、Ａｇ＋等の１価の陽イオン金属、Ｃｌ−、Ｆ−、Ｉ−等のハロゲンイオンを電荷補償剤として含有させることができる。その含有量は、発光中心Ｃｅ３＋の含有量と等量、即ち、０．００５〜１０モル％が好ましく、１０モル％を超えると、電荷補償効果はなくなり、輝度が低下する。
【００３９】
次に、本発明に係る青色励起黄色蛍光体の好ましい製造方法の一例を説明する。
【００４０】
本発明に係る青色励起黄色蛍光体の製造方法では、下記（Ｉ）又は（II）を原料とするのが好ましい。
（Ｉ）青色励起黄色蛍光体Ａ
結晶母材：ＣａＳ，ＳｒＳ
Ｃｅ塩：ＣｅＦ３，Ｃｅ２Ｓ３等
Ｅｕ塩：ＥｕＦ３，Ｅｕ２Ｓ３等
（II）青色励起黄色蛍光体Ｂ
結晶母材：ＣａＳ，ＳｒＳ
Ｃｅ塩：ＣｅＦ３，Ｃｅ２Ｓ３等
Ｍｎ塩：ＭｎＦ２，Ｍｎ２Ｓ３等
【００４１】
これらの原料(Ｉ)又は(II)を用いることによって、反応時間を大幅に短縮でき、硫化水素やアルゴン等の不活性ガス雰囲気による焼成でも酸化を抑制することができる。
【００４２】
本発明に係る製造方法では、上記原料(Ｉ)又は(II)を所定の割合になるように秤量し、混合する。混合は例えばφ３ｍｍのジルコニアボールをメディアに用いてペイントシェーカーやボールミル等で９０分程度なされる。
【００４３】
次いで、１００μｍ以下の篩で混合粉体とメディアを分離した。
【００４４】
次に、混合粉体の硫化または酸化防止のため９００〜１１８０℃、１〜１２時間、硫化水素ガス又はアルゴン等の不活性ガス雰囲気中で仮焼する。仮焼温度が９００℃未満では固相反応が不十分であり、１１８０℃を超える高温では原料に低融点物質を用いるため飛散し、組成制御が困難になる。また、仮焼時間が１時間未満では物質特性に再現性が得られにくく、１２時間を超えると物質飛散の増加による組成変動の問題が生じる。
【００４５】
この仮焼後に、さらに混合粉体全体が均一に硫化または酸化防止されるように、粉砕混合して、再度仮焼と同じ条件で焼成を行う。すなわち、９００〜１１８０℃、１〜１２時間、硫化水素ガス又はアルゴン等の不活性ガス雰囲気中で焼成する。焼成時間や焼成温度が上記範囲から外れると、上記仮焼の場合と同様の問題が生じる。
【００４６】
このようにして製造される本発明に係る青色励起黄色蛍光体は、一般照明に適用できるほか、表示デバイスの分野でも、液晶のバックライトやＥＬ、ＦＥＤ、ＣＲＴ用の蛍光体としても期待できる。
【００４７】
以上に述べてきた青色励起黄色蛍光体は、発光させた青色発光ダイオードと組み合わせ、発光ダイオードと蛍光体を重ねて配置して、前記青色励起黄色蛍光体の励起光源として前記青色発光ダイオードを用いることで高い演色性を示す白色発光素子とすることができる。  
【００４８】
以下に実施例を示すが、本発明はこれらに限定されて解釈されるものではない。
【実施例１】
【００４９】
ＣａＳ、Ｃｅ２Ｓ３及びＥｕ２Ｓ３を原料とし、蛍光体中のＥｕ濃度が０．１モル％、Ｃｅ濃度が０．５モル％となるように秤量し、これをφ３ｍｍのジルコニアボールをメディアに用いてペイントシェーカーで９０分混合した。次いで、１００μｍ以下の篩で混合粉体とメディアを分離した。次に、１１８０℃、６時間、硫化水素雰囲気中で仮焼し、さらに全く同一の条件で焼成し、ＣａＳ：Ｃｅ，Ｅｕで示される青色励起黄色蛍光体を得た（実施例１）。
【００５０】
この青色励起黄色蛍光体の励起スペクトルを図１に、また発光スペクトル（励起波長４７０ｎｍ）を図２に示す。図１から明らかなように、この黄色蛍光体は、波長４７０ｎｍ近傍において励起強度が最も高く、青色ＬＥＤの発光スペクトルのピーク波長と近似している。また、図２から明らかなように、この蛍光体は波長５２０ｎｍ近傍において発光ピークを有し、波長４２０〜６８０ｎｍの範囲にわたってブロードな発光スペクトルを示す。この波長範囲は、青色成分から赤色成分を包含する。
【実施例２】
【００５１】
ＣａＳ、Ｃｅ２Ｓ３及びＥｕ２Ｓ３を原料とし、蛍光体中のＥｕ濃度が０．１モル％、Ｃｅ濃度が１．０モル％となるように秤量し、これをφ３ｍｍのジルコニアボールをメディアに用いてペイントシェーカーで９０分混合した。次いで、１００μｍ以下の篩で混合粉体とメディアを分離した。次に、１１８０℃、６時間、硫化水素雰囲気中で仮焼し、さらに全く同一の条件で焼成し、ＣａＳ：Ｃｅ，Ｅｕで示される青色励起黄色蛍光体を得た（実施例２−１）。
【００５２】
蛍光体中のＣｅ濃度が０．５モル％となるように、Ｃｅ２Ｓ３の添加量を変量した以外は、実施例２−１と同様にして青色励起黄色蛍光体を得た（実施例２−２）。
【００５３】
Ｃｅ２Ｓ３を添加しない以外は、実施例２−１と同様にして青色励起黄色蛍光体を得た。
（比較例２−１）。
【００５４】
これらの青色励起黄色蛍光体の発光スペクトル（励起波長４６０ｎｍ）を測定し、その結果を図３に示す。図３の結果から明らかなように、Ｃｅ濃度が増加すると、発光スペクトルが短波長側にシフトし、緑色、黄色の発光が強くなる。
【実施例３】
【００５５】
ＣａＳ、ＳｒＳ、Ｃｅ２Ｓ３及びＥｕ２Ｓ３を原料とし、蛍光体の組成が（Ｃａ０．７Ｓｒ０．３）Ｓ：Ｅｕ，Ｃｅの組成で、Ｅｕ濃度が０．１モル％、Ｃｅ濃度が０．５モル％となるように秤量し、これをφ３ｍｍのジルコニアボールをメディアに用いてペイントシェーカーで９０分混合した。次いで、１００μｍ以下の篩で混合粉体とメディアを分離した。次に、１１８０℃、６時間、硫化水素雰囲気中で仮焼し、さらに粉砕混合後、全く同一の条件で焼成し、（Ｃａ０．７Ｓｒ０．３）Ｓ：Ｅｕ，Ｃｅで示される青色励起黄色蛍光体を得た（実施例３）。
【００５６】
この青色励起黄色蛍光体の発光スペクトル（励起波長４３０ｎｍ）を測定し、その結果を図４に示す。図４の実施例３と図３の実施例２−２の対比から明らかなように、Ｓｒを添加すると、発光スペクトルが短波長側にシフトし、青色成分が多くなる。このことからＣａとＳｒとの割合を変化させることによって、色目調整が可能となる。
【実施例４】
【００５７】
ＳｒＳ、Ｃｅ２Ｓ３及びＥｕ２Ｓ３を原料とし、蛍光体中のＥｕ濃度が０．０２モル％、Ｃｅ濃度が０．１２モル％となるように秤量し、これをφ３ｍｍのジルコニアボールをメディアに用いてペイントシェーカーで９０分混合した。次いで、１００μｍ以下の篩で混合粉体とメディアを分離した。次に、１１８０℃、６時間、硫化水素雰囲気中で仮焼し、さらに粉砕混合後、全く同一の条件で焼成し、ＳｒＳ：Ｅｕ，Ｃｅで示される青色励起黄色蛍光体を得た（実施例４−１）。
【００５８】
蛍光体中のＥｕ濃度が０．０４モル％となるように、Ｅｕ２Ｓ３の添加量を変量した以外は、実施例４−１と同様にして青色励起黄色蛍光体を得た（実施例４−２）。
【００５９】
蛍光体中のＥｕ濃度が０．０６モル％となるように、Ｅｕ２Ｓ３の添加量を変量した以外は、実施例４−１と同様にして青色励起黄色蛍光体を得た（実施例４−３）。
【００６０】
これらの青色励起黄色蛍光体の発光スペクトル（励起波長４３０ｎｍ）を測定し、その結果を図５に示す。図５の結果から明らかなように、Ｃｅ濃度を０．１２モル％とした場合には、５７０ｎｍから５８０ｎｍ以上の赤色成分が多くなると青色ＬＥＤと組み合わせた時に目的とする白色発光が得にくくなるため、Ｅｕ濃度は０．０２モル％以下がより好ましい。
【実施例５】
【００６１】
ＳｒＳ、Ｃｅ２Ｓ３とＭｎＦ２を原料とし、蛍光体中のＭｎ濃度が０．０５モル％、Ｃｅ濃度が０．１２モル％となるように秤量し、これをφ３ｍｍのジルコニアボールをメディアに用いてペイントシェーカーで９０分混合した。次いで、１００μｍ以下の篩で混合粉体とメディアを分離した。次に、１１８０℃、６時間、硫化水素雰囲気中で仮焼し、さらに粉砕混合後、全く同一の条件で焼成し、ＳｒＳ：Ｃｅ，Ｍｎで示される青色励起黄色蛍光体を得た（実施例５−１）。
【００６２】
蛍光体中のＭｎ濃度がそれぞれ０．０７モル％、０．０９モル％、０．１モル％、０．２モル％、０．３モル％、０．４モル％及び０．５モル％となるように、ＭｎＦ２の添加量を変量した以外は、実施例５−１と同様にして青色励起黄色蛍光体を得た（実施例５−２〜実施例５−８）。
【００６３】
これらの青色励起黄色蛍光体の発光スペクトル（励起波長４３０ｎｍ）を測定し、その結果を図６に示す。図６の結果から明らかなように、Ｃｅ濃度を０．１２モル％とした場合には、５７０ｎｍから５８０ｎｍ以上の赤色成分が多くなると青色ＬＥＤと組み合わせた時に目的とする白色発光が得にくくなるため、Ｍｎ濃度は０．１モル％以下がより好ましい。
【産業上の利用可能性】
【００６４】
本発明に係る青色励起黄色蛍光体は、セリウム付活ガーネット蛍光体（Ｙ３Ａｌ５Ｏ１２：Ｃｅ）等の従来提案されている蛍光体に比べ、発光スペクトルに緑色成分と赤色成分とを豊富に含むことから、青色発光素子と組み合わせることにより、優れた演色性を有し、自然光（太陽光）に近似した白色光を呈することから、一般照明への適用性が高い。特に、これまで問題視されてきた赤色に対する演色性は著しく改善され、生鮮食品が並ぶスーパーマーケット、コンビニエンスストアの商品陳列棚、レストランや家庭の食卓等に使われる照明、医療用内視鏡に搭載される照明に有効であるのみならず、表示デバイス分野でも、液晶のバックライトやＥＬ、ＦＥＤ、ＣＲＴ用の蛍光体としても期待できる。
【図面の簡単な説明】
【００６５】
【図１】図１は、実施例１の吸収（励起）スペクトルを示すグラフである。
【図２】図２は、実施例１の蛍光スペクトル（励起波長４７０ｎｍ）を示すグラフである。
【図３】図３は、実施例２の蛍光スペクトル（励起波長４６０ｎｍ）を示すグラフである。
【図４】図４は、実施例３の蛍光スペクトル（励起波長４３０ｎｍ）を示すグラフである。
【図５】図５は、実施例４の蛍光スペクトル（励起波長４３０ｎｍ）を示すグラフである。
【図６】図６は、実施例５の蛍光スペクトル（励起波長４３０ｎｍ）を示すグラフである。
【図７】図７は、窒素ガリウム系半導体（青色ＬＥＤ）及びセリウム付活ガーネット（Ｙ３Ａｌ５Ｏ１２：Ｃｅ）の発光スペクトルを示すグラフである。
【図１】
2006307083.tif 000008
【図２】
2006307083.tif 000009
【図３】
2006307083.tif 000010
【図４】
2006307083.tif 000011
【図５】
2006307083.tif 000012
【図６】
2006307083.tif 000013
【図７】
2006307083.tif 000014